Composition élastomérique pour pneumatique portant de lourdes charges à base d’au moins une matrice élastomère, de charges dont du graphite et une charge renforçante et un système de vulcanisation, caractérisée en ce que : la matrice élastomère comprend au moins 50 pce d’un élastomère diénique choisi dans le groupe constitué par les élastomères isopréniques, les élastomères butadiéniques et les mélanges de ces élastomères diéniques, la charge renforçante comprend majoritairement un noir de carbone, le graphite présente une taille de cristallites Lc comprise dans un domaine allant de 80 à 500 nm, plus préférentiellement allant 90 à 400 nm, plus préférentiellement 100 à 300 nm, le taux total de charges est inférieur ou égal à 65 pce. Composition élastomérique selon la revendication 1, dans laquelle le taux total de charges est inférieur ou égal à 60 pce, de préférence inférieur ou égal à 55 pce. Composition élastomérique selon la revendication 1, dans laquelle le taux total de charges est compris dans un domaine allant de 20 à 65 pce, plus préférentiellement compris dans un domaine allant de 25 à 60 pce, plus préférentiellement encore de 25 à 55 pce. Composition élastomérique selon l’une quelconque des revendications précédentes, dans laquelle le graphite présente une surface spécifique BET comprise dans un domaine allant de 10 à 50 m 2 /g , de préférence allant de 15 à 40 m 2 /g , plus préférentiellement encore allant de 20 à 30 m 2 /g. Composition élastomérique selon l’une quelconque des revendications précédentes, dans laquelle le graphite présente une distribution de taille de particule D 90 comprise dans un domaine allant de 50 à 150 µm, plus préférentiellement allant de 60 à 140 µm, plus préférentiellement encore allant de 70 à 130 µm. Composition élastomérique selon l’une quelconque des revendications précédentes, dans laquelle le graphite est un graphite expansé. Composition élastomérique selon l’une quelconque des revendications précédentes, dans laquelle la charge renforçante comprend en outre au moins une silice de précipitation et la composition comprend en outre un agent de couplage de la silice à l’élastomère diénique de la matrice élastomère. Composition élastomérique selon l’une quelconque des revendications précédentes, dans laquelle le taux du graphite est compris dans un domaine allant de 1 à 12 pce, plus préférentiellement de 2 à 11 pce. Composition élastomérique selon l’une quelconque des revendications précédentes, dans laquelle le taux de l’élastomère diénique est compris dans un domaine allant de 60 à 100, pce, de préférence de 70 à 100 pce, de préférence de 80 à 100 pce, de préférence de 90 à 100 pce. Composition élastomérique selon l’une quelconque des revendications précédentes, dans laquelle l’élastomère diénique est choisi dans le groupe constitué par le caoutchouc naturel, le polyisoprène de synthèse, les copolymères d’isoprène-styrène, les polybutadiènes, les copolymères d’éthylène-butadiène, les copolymères de butadiène-styrène, les copolymères d’isoprène-butadiène, les copolymères d’isoprène-butadiène-styrène et les mélanges de ces élastomères diéniques, de préférence choisi dans le groupe constitué par le caoutchouc naturel, le polyisoprène de synthèse, les polybutadiènes, les copolymères d’éthylène-butadiène, les copolymères de butadiène-styrène et les mélanges de ces élastomères diéniques, plus préférentiellement encore est choisi dans le groupe constitué par le caoutchouc naturel, le polyisoprène de synthèse et le mélange de ces élastomères diéniques. Composition élastomérique selon l’une quelconque des revendications précédentes, dans laquelle le taux de charges renforçantes est inférieur ou égal à 60 pce, plus préférentiellement inférieur ou égal à 55 pce, plus préférentiellement inférieur ou égal à 50 pce, plus préférentiellement inférieur ou égal à 45 pce. Composition élastomérique selon l’une quelconque des revendications précédentes, dans laquelle le noir de carbone présente une surface externe STSA, mesurée selon la norme ASTM D6556-17, comprise dans un domaine allant de 30 à 145 m 2 /g, plus préférentiellement allant de 35 à 140 m 2 /g , plus préférentiellement allant de 60 à 130 m 2 /g, plus préférentiellement de 65 à 95 m 2 /g. Composition élastomérique selon l’une quelconque des revendications précédentes, dans laquelle le noir de carbone présente un nombre d’absorption d’huile comprimé COAN, mesuré selon la norme ASTM D3493-18, compris dans un domaine allant de 50 à 130 ml/100g, de préférence compris de 65 à 125 ml/100g, plus préférentiellement de 70 à 120 ml/100g, plus préférentiellement encore de 75 à 120 ml/100g. Pneumatique portant de lourdes charges comprenant au moins une composition selon l’une quelconque des revendications 1 à 13, de préférence le pneumatique est un pneumatique de génie civil ou un pneumatique poids-lourd.